(57)【要約】【課題】効率を向上させることができ、色再現性に優れ、且つ高い演色指数を有する白色有機電界発光素子を提供すること。【解決手段】基板上に形成される第１の電極と、前記第１の電極上に形成される正孔輸送層と、前記正孔輸送層上に形成される発光層と、前記発光層上に形成される電子輸送層と、前記正孔輸送層、前記発光層及び前記電子輸送層のうち少なくとも１つの上に形成され、前記発光層からのエネルギー転移により緑色または赤色に発光する発光補助層とを備える。【選択図】図１
2007157691.tif 000002
【特許請求の範囲】
【請求項１】
基板上に形成される第１の電極と、
前記第１の電極上に形成される正孔輸送層と、
前記正孔輸送層上に形成される発光層と、
前記発光層上に形成される電子輸送層と、
前記正孔輸送層、前記発光層および前記電子輸送層のうち少なくとも１つの上に形成され、前記発光層からのエネルギー転移により緑色または赤色に発光する発光補助層と
を備えることを特徴とする白色有機電界発光素子。
【請求項２】
前記発光層は、青色発光層と赤色発光層または緑色発光層とを備える複数層からなることを特徴とする請求項１に記載の白色有機電界発光素子。
【請求項３】
前記発光層は、青色発光物質と赤色発光物質または緑色発光物質とを備える単一層からなることを特徴とする請求項１に記載の白色有機電界発光素子。
【請求項４】
前記青色発光層および前記青色発光物質は、２．５から３．５ｅＶの間のバンドギャップを有する物質からなることを特徴とする請求項２又は３に記載の白色有機電界発光素子。
【請求項５】
前記物質は、ＤＰＶＢｉ、ＮＰＢおよびペリレン（ｐｅｒｙｌｅｎｅ）のうち１つであることを特徴とする請求項４に記載の白色有機電界発光素子。
【請求項６】
前記赤色発光層および前記赤色発光物質は、１．７から２．２ｅＶの間のバンドギャップを有する物質からなることを特徴とする請求項２又は３に記載の白色有機電界発光素子。
【請求項７】
前記物質は、ＤＣＭ、ＤＣＪＴＢおよびＤＡＤＢのうち１つであることを特徴とする請求項６に記載の白色有機電界発光素子。
【請求項８】
前記緑色発光層および前記緑色発光物質は、２．０から２．７ｅＶの間のバンドギャップを有する物質からなることを特徴とする請求項２又は３に記載の白色有機電界発光素子。
【請求項９】
前記物質は、クマリン（Ｃｏｕｍａｒｉｎ）、Ｃ５４５Ｔのうち１つであることを特徴とする請求項８に記載の白色有機電界発光素子。
【請求項１０】
前記発光補助層のドーパント濃度は、０．１〜１０ｗｔ％であることを特徴とする請求項１に記載の白色有機電界発光素子。
【請求項１１】
前記発光層が青色と赤色に発光する場合、前記発光補助層には、２．０から３．０ｅＶの間のバンドギャップを有する緑色蛍光体または燐光体を備えるドーパントが注入されていることを特徴とする請求項２又は３に記載の白色有機電界発光素子。
【請求項１２】
前記発光層が青色と緑色に発光する場合、前記発光補助層には、１．７から２．２ｅＶの間のバンドギャップを有する赤色蛍光体または燐光体を備えるドーパントが注入されていることを特徴とする請求項２又は３に記載の白色有機電界発光素子。
【請求項１３】
前記発光補助層に注入されるホストは、前記正孔輸送層または前記発光層の青色発光に使われるホスト物質を利用することを特徴とする請求項１に記載の白色有機電界発光素子。
【請求項１４】
前記発光補助層は、厚さが１〜１００ｎｍであることを特徴とする請求項１に記載の白色有機電界発光素子。
【請求項１５】
前記発光補助層は、前記発光層内の下部領域および上部領域のうち少なくとも一方の領域に形成されていることを特徴とする請求項１に記載の白色有機電界発光素子。
【請求項１６】
前記電子輸送層と前記発光層との間に、前記発光層より高いＨＯＭＯエネルギーレベルを有する正孔障壁層をさらに備えることを特徴とする請求項１に記載の白色有機電界発光素子。
【請求項１７】
前記第１の電極上に形成される正孔注入層と、前記電子輸送層上に形成される電子注入層とをさらに備えることを特徴とする請求項１に記載の白色有機電界発光素子。
【発明の詳細な説明】
【技術分野】
【０００１】
本発明は、白色有機電界発光素子に関し、より詳細には、簡単な工程を用いて色純度を改善させることができると共に、効率を向上させることができる白色有機電界発光素子に関する。
【背景技術】
【０００２】
近年、ディスプレイ産業は、薄膜を用いた小型軽量化及び薄膜化を追求しつつ、高解像度を要求している。このような要求に応えて、次世代ディスプレイを具現するために、現存する素子作製技術のうち有機電界発光素子技術が注目されており、これに関する研究が集中的になされている。
【０００３】
通常、有機電界発光素子は、基板上に、第１の電極、正孔輸送層、発光層、電子輸送層、絶縁層及び第２の電極を順に高真空下で積層して形成され、第１及び第２の電極は、透明電極または金属電極からなることができる。このように構成された有機電界発光素子の両電極に（＋）電極と（−）電極を各々連結すれば、第１の電極からの正孔が正孔輸送層を介して発光層に供給され、第２の電極からの電子が電子輸送層を介して発光層に供給され、発光層で結合することによって発光するようになる。前述のような構成を有する有機電界発光素子は、応答速度が速くて低電圧駆動で、且つ自発光型であるから、バックライト（back light）を必要とせず、軽量薄型化が可能であり、しかも、輝度に優れていて視野角依存性がないなど様々な長所がある。
【０００４】
有機電界発光素子を用いてフルカラーディスプレイを製造する方法には、白色有機電界発光素子の白色光と赤色、緑色及び青色光をフィルタリングするカラーフィルターを使用する方法が挙げられる。この方法は、効率は低いが、大面積量産において高い生産性を有するという長所がある。
【０００５】
白色発光特性を有する白色有機電界発光素子を作製するためには、光の三原色である赤色（Ｒ）、緑色（Ｇ）、青色（Ｂ）の発光特性を有する発光物質を積層したり、互いに補色関係を有する発光物質を積層する方法が挙げられ、これにより、白色有機電界発光素子は、三波長の白色有機電界発光素子と二波長の白色有機電界発光素子とに分けられる。
【０００６】
具体的に、三波長の白色有機電界発光素子は、基板上に形成される陽極、発光層及び陰極が積層された構造であって、前記発光層は、赤色、緑色及び青色発光物質からなる。三原色の発光物質を用いた三波長の白色有機電界発光素子は、色純度に優れているが、赤色、緑色、青色発光物質が積層されるので、印加される電流や時間に応じたエネルギー転移（ｅｎｅｒｇｙ  ｔｒａｎｓｆｅｒ）により色安定性が変化するという短所がある。これにより、発光物質間に正孔障壁層を挿入する場合、色安定性を高めることができるが、構造が複雑となり、且つ作製が容易でないため、効率が劣化する。
【０００７】
三波長を得るための別の方法には、青色有機電界発光素子の外部に、青色からのエネルギー転移により緑色または赤色を得ることができる蛍光体を適用することである。上記の方法は、高効率の青色有機電界発光素子があれば、高効率の白色有機電界発光素子を得ることができるという長所があるが、新しい構成要素が追加（蛍光体を含む）されなければならないという不都合がある。
【０００８】
二波長の白色有機電界発光素子は、基板上に陽極、発光層、及び陰極が積層された構造であって、前記発光層が補色関係を有する発光物質（例えば、空色と赤色または青色とオレンジ色などの組み合わせ）からなる。これにより、二波長の白色有機電界発光素子は、三波長の白色有機電界発光素子に比べて作製が容易であり、且つ効率が高い。しかし、二波長の白色有機電界発光素子は、緑色の発光特性が赤色及び青色に比べて低いため、色再現性があまり良くない。このため、高い色純度及び色再現性を要求する応用分野（例えば、平板表示装置のようなディスプレイ、照明など）に適用することが容易でないという短所を有する。
【０００９】
【特許文献１】米国特許第6,627,333B2号明細書
【特許文献２】大韓民国特許出願公開第2004-0100523号明細書
【特許文献３】大韓民国特許出願公開第2003-0046149号明細書
【発明の開示】
【発明が解決しようとする課題】
【００１０】
本発明は、前述したような問題点を解決するためになされたもので、その目的は、エネルギー転移により緑色または赤色を得ることができる蛍光体を利用することによって、効率を向上させることができ、色再現性に優れ、且つ高い演色指数を有する白色有機電界発光素子を提供することにある。
【課題を解決するための手段】
【００１１】
前記目的を達成するために、本発明の一態様に係る白色有機電界発光素子は、基板上に形成される第１の電極と、前記第１の電極上に形成される正孔輸送層と、前記正孔輸送層上に形成される発光層と、前記発光層上に形成される電子輸送層と、前記正孔輸送層、前記発光層及び前記電子輸送層のうちの少なくとも１つの上に形成され、前記発光層からのエネルギー転移により緑色または赤色に発光する発光補助層とを備える。
【００１２】
好ましくは、前記発光層は、青色発光層と赤色発光層または緑色発光層とを含む複数層からなり、又は、青色発光物質と赤色発光物質または緑色発光物質とを含む単一層からなる。前記青色発光層及び前記青色発光物質は、２．５から３．５ｅＶの間のバンドギャップを有する物質からなる。前記青色発光物質には、ＤＰＶＢｉ、ＮＰＢ及びペリレン（ｐｅｒｙｌｅｎｅ）などを使用することができる。前記赤色発光層及び前記赤色発光物質は、１．７から２．２ｅＶの間のバンドギャップを有する物質からなる。前記赤色発光物質には、ＤＣＭ、ＤＣＪＴＢ及びＤＡＤＢなどを使用することができる。前記緑色発光層及び前記緑色発光物質は、２．０から２．７ｅＶの間のバンドギャップを有する物質からなる。前記緑色発光物質には、クマリン（Ｃｏｕｍａｒｉｎ）、Ｃ５４５Ｔなどを使用することができる。
【００１３】
前記発光補助層のドーパント濃度は、０．１〜１０ｗｔ％である。前記発光層が青色と赤色に発光する場合、前記発光補助層には、２．０から３．０ｅＶの間のバンドギャップを有する緑色蛍光体または燐光体を含むドーパントが注入される。前記発光層が青色と緑色に発光する場合、前記発光補助層には、１．７から２．２ｅＶの間のバンドギャップを有する赤色蛍光体または燐光体を含むドーパントが注入される。前記発光補助層に注入されるホストは、前記正孔輸送層または前記発光層の青色発光に使われるホスト物質を利用することができる。前記発光補助層は、厚さが１〜１００ｎｍである。前記発光補助層は、前記発光層内の下部領域及び上部領域のうちの少なくとも一方の領域に形成される。
【００１４】
前記白色有機電界発光素子は、前記電子輸送層と前記発光層との間に、前記発光層より高いＨＯＭＯエネルギーレベルを有する正孔障壁層をさらに備えることができる。また、前記白色有機電界発光素子は、前記第１の電極上に形成される正孔注入層と、前記電子輸送層上に形成される電子注入層とをさらに備えることができる。
【発明の効果】
【００１５】
本発明によれば、発光層からのエネルギー転移により緑色または赤色を得ることができる蛍光体を発光補助層として利用することによって、赤色、緑色、及び青色を発光する効率が高くて、色再現性に優れ、高い演色指数（物が実際そのままに見える度合いを評価する指数）を有する白色有機電界発光素子を提供することができる。
【００１６】
さらに、前記白色有機電界発光素子を応用して、白色光のバックライト板及びカラーフィルターを含む液晶ディスプレイ、照明板などを容易に具現することができる。
【発明を実施するための最良の形態】
【００１７】
以下、図面を参照して、本発明の実施形態に係る白色有機電界発光素子を詳細に説明する。
【００１８】
図１は、本発明に係る白色有機電界発光素子の概略的断面図である。図１に示されているように、白色有機電界発光素子１００は、基板１１０、第１の電極１２０、正孔注入層１３０、正孔輸送層１４０、発光補助層１５０、発光層１６０、電子輸送層１７０、電子注入層１８０及び第２の電極１９０を備える。
【００１９】
本発明に係る白色有機電界発光素子を製造するためには、まず、基板１１０を用意する。基板１１０は、透明性を有するガラス、石英またはフレキシブルパネル（例えば、プラスチックまたは金属薄膜）などを利用する。次に、基板１１０上に、第１の電極１２０が形成される。前記第１の電極１２０は、アノードであり、基板１１０上に形成された第１の電極１２０は、発光形態（前面、背面、両面発光）によって色々な電極物質（透明電極、金属電極）を使用して形成することができる。本実施形態において、第１の電極１２０は、両面発光のために、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）などのように透明性を有し、且つ導電性及び仕事関数が高い物質を利用する。第１の電極１２０を形成するために、透明性を有する電極物質を基板１１０上に蒸着する段階と、パターニングする段階を行う。また、前面発光のために、前記第１の電極１２０は、反射性がある導電物質で製造することができる。
【００２０】
次に、第１の電極１２０上には、正孔注入層（ｈｏｌｅ  ｉｎｊｅｃｔｉｏｎ  ｌａｙｅｒ）１３０が形成される。正孔注入層１３０は、正孔の注入を助ける物質（例えば、２−ＴＮＡＴＡ、ＭＴＤＡＴＡ、ＣｕＰｃ、ＰＥＤＯＴ：ＰＳＳなど）を用いて形成し、前記正孔注入層１３０は、第１の電極１２０からの正孔が容易に注入されるように、１０ｎｍ〜５０ｎｍの厚さで形成する。正孔注入層１３０上には、正孔の移動度が良好で、正孔の輸送を容易にする正孔輸送層（ｈｏｌｅ  ｔｒａｎｓｐｏｒｔ  ｌａｙｅｒ）１４０が形成される。正孔輸送層１４０は、正孔の移動度が良好な物質であるＴＰＤ（Ｎ，Ｎ’−ｄｉｐｈｅｎｙｌ−Ｎ，Ｎ’−ｂｉｓ−（３−ｍｅｔｈｙｌ  ｐｈｅｎｙｌ）−１，１’−ｂｉｐｈｅｎｙｌ−４，４’−ｄｉａｍｉｎｅ）またはＮＰＢ（４，４’−ｂｉｓ［Ｎ−（１−ｎａｐｈｔｈｙｌ−１−）−Ｎ−ｐｈｅｎｙｌ−ａｍｉｎｏ］−ｂｉｐｈｅｎｙｌ）などを用いて形成する。正孔輸送層１４０は、１０ｎｍ〜１００ｎｍの厚さで形成する。
【００２１】
図１を参照すれば、正孔輸送層１４０上には、発光補助層１５０が形成される。発光補助層１５０は、発光層１６０からエネルギー転移により緑色または赤色発光を得ることができる。例えば、発光補助層１５０は、青色発光をエネルギー転移により緑色発光に変換することができる。発光補助層１５０は、正孔輸送層１４０または発光層１６０のホスト物質または電子輸送層１７０のホスト物質を利用し、エネルギー転移により緑色または赤色発光を示す発光体（蛍光または燐光体）をドーパントとして利用する。発光補助層１５０は、発光層１６０に現れない色相を得ることができるように、発光層１６０が青色と赤色に発光する場合、緑色蛍光体または燐光体を含み、発光層１６０が青色と緑色に発光する場合、赤色蛍光体または燐光体を含む。
【００２２】
この際、緑色または赤色発光体（蛍光または燐光体）のドーピング濃度は、０．１〜１０％である。発光補助層１５０の厚さは、前記ドープされた発光体のエネルギー転移の程度と所望の白色の色相によって変化することができ、１〜１００ｎｍであることが好ましい。ここで、緑色発光体は、２．０〜３．０ｅＶのバンドギャップを有し、赤色発光体は、１．７〜２．２ｅＶの間のバンドギャップを有する高蛍光効率の物質で構成することが好ましい。
【００２３】
次に、発光補助層１５０上に形成される発光層１６０は、青色および赤色、または青色および緑色に発光する物質で構成する。発光層１６０は、青色発光層および赤色発光層、または青色発光層および緑色発光層を備える２つの層で構成することができ、あるいは、青色発光物質および赤色発光物質、または青色発光物質および緑色発光物質を組み合わせて１つの層で構成することができる。発光層１６０は、発光効率を考慮して、１０〜５００ｎｍの厚さで形成し、発光層１６０を構成する前記発光物質の濃度は、０．１〜１０％であることが好ましい。前記青色発光物質は、２．５〜３．５ｅＶの間のバンドギャップを有する物質（例えば、ＤＰＶＢｉ、ＮＰＢ、ｐｅｒｙｌｅｎｅなど）を使用することができる。また、赤色発光物質は、１．７〜２．２ｅＶの間のバンドギャップを有する物質（例えば、ＤＣＭ、ＤＣＪＴＢ、ＤＡＤＢなど）を使用することができる。前記緑色発光物質は、２．０〜２．７ｅＶの間のバンドギャップを有する物質（例えば、Ｃｏｕｍａｒｉｎ、Ｃ５４５Ｔなど）を使用することができる。
【００２４】
発光層１６０上には、発光層１６０への電子輸送を容易にし、効率的な電子輸送を提供できる電子輸送層（Ｅｌｅｃｔｒｏｎ  Ｔｒａｎｓｐｏｒｔ  Ｌａｙｅｒ；ＥＴＬ）１７０が形成される。電子輸送層（ＥＴＬ）１７０は、ｔｒｉｓ（８−ｈｙｄｒｏｘｙ  ｑｕｉｎｏｌｉｎｅ）  ａｌｕｍｉｎｕｍ（Ａｌｑ３）、または４，７−ｄｉｐｈｅｎｙｌ−１，１０−ｐｈｅｎａｎｔｈｒｏｌｉｎｅ（ＢＰｈｅｎ）のような電子移動度が高い物質を用いて構成される。電子輸送層１７０上には、電子注入層（Ｅｌｅｃｔｒｏｎ  Ｉｎｊｅｃｔｉｏｎ  Ｌａｙｅｒ；ＥＩＬ）１８０が形成される。電子注入層１８０は、第２の電極１９０からの電子注入を容易に行える物質（例えば、１，３，４−ｏｘａｄｉａｚｏｌｅ  ｄｒｅｉｖｅｒｔｉｖｅ（ＰＢＤ）、４，７−ｄｉｐｈｅｎｙｌ−１，１０−ｐｈｅｎａｎｔｈｒｏｌｉｎｅ（ＢＰｈｅｎ）、Ｌｉ  ｄｏｐｅｄ  ＢＰｈｅｎのような有機薄膜、またはＬｉＦ、ＮａＦ、ＡｌＯ、ＣｓＦのような無機薄膜など）を用いて作製することができる。
【００２５】
電子注入層１８０上には、第２の電極１９０が形成される。第２の電極１９０は、カソードであって、電子注入層１８０の上部にユーザーの所望する形態に形成することができる。第２の電極１９０もやはり第１の電極１２０と同様に、発光形態（前面発光、背面発光、両面発光）によって多様な材質の導電物質を用いて形成することができて、例えば、Ａｌ、Ａｇ、ＬｉＡｌ、Ｍｇ／Ａｌ、Ｍｇ／Ａｇなどを利用する。第２の電極１９０は、前面発光を得るために、１〜５０ｎｍの半透過型で作製することもできる。
【００２６】
前述した実施形態では、発光層１６０の上部に電子輸送層１７０が設けられているが、電子輸送層１７０と発光層１６０との間に、前記発光層１６０より高いＨＯＭＯエネルギーレベルを有する正孔障壁層（図示せず）をさらに備えることができる。前述した実施形態では、正孔輸送層１４０上に発光補助層１５０が形成され、発光補助層１５０上に発光層１６０が形成されているが、これとは異なって、発光層１６０をまず形成し、発光層１６０上に発光補助層１５０を形成することができ、また、発光補助層１５０の上部及び下部に各々発光層を形成することもできる。
【００２７】
図２は、本発明の他の実施形態に係る白色有機電界発光素子の概略的断面図である。図２に示されたように、白色有機電界発光素子２００は、透明性を有するガラス、石英またはプラスチックからなる基板１１０を備える。白色有機発光素子２００の基板１１０上には、第１の電極１２０が形成され、第１の電極１２０上には、正孔注入を助ける正孔注入層１３０が形成され、正孔注入層１３０上には、正孔輸送層１４０が形成される。正孔輸送層１４０上には、発光層１６０が形成され、発光層１６０上には、発光補助層１５０が形成される。発光補助層１５０上には、電子輸送層１７０が形成され、電子輸送層１７０上には、電子注入層１８０が形成され、電子注入層１８０上には、第２の電極１９０が形成される。この際、第１の電極１２０及び第２の電極１９０を共に透明性を有する導電金属で形成する場合、両面発光が可能であり、第１の電極１２０及び第２の電極１９０のうちいずれか一方を反射可能な金属で形成する場合、前面発光または背面発光が可能である。
【００２８】
図３は、本発明のさらに他の実施形態に係る白色有機電界発光素子の概略的断面図である。図３に示されたように、白色有機電界発光素子３００は、透明性を有するガラス、石英またはプラスチックからなる基板１１０を備える。白色有機電界発光素子３００の基板１１０上には第１の電極１２０が形成され、第１の電極１２０上には、正孔注入を助ける正孔注入層１３０が形成され、正孔注入層１３０上には、正孔輸送層１４０が形成される。正孔輸送層１４０上には、第１の発光層１６０ａが形成され、第１の発光層１６０ａ上には、発光補助層１５０が形成される。発光補助層１５０上には、第２の発光層１６０ｂが形成され、第２の発光層１６０ｂ上には、電子輸送層１７０が形成され、電子輸送層１７０上には、電子注入層１８０が形成され、電子注入層１８０上には、第２の電極１９０が形成される。
【００２９】
図２及び図３に示されたような白色有機電界発光素子２００、３００は、図１に示されたような白色有機電界発光素子１００と比べて発光補助層１６０、１６０ａ、１６０ｂの位置と発光層１５０の積層厚さだけを異ならしめて開示しているだけで、作製方法や構成物質などは同一である。これにより、図１に示された構成要素と同じ構成要素に対する説明は、図１の説明を参照する。また、本実施形態には開示されていないが、発光補助層を正孔輸送層または電子輸送層の内部に形成することができる。
【００３０】
図４は、本発明によって製造された白色有機電界発光素子の発光スペクトルである。本測定には、図１に示された白色有機電界発光素子１００を使用した。本測定に使われた白色有機電界発光素子１００は、第１の電極１２０をＩＴＯで作製し、第２の電極１９０をＡｌで作製した。次に、正孔注入層１３０は、２−ＴＮＡＴＡ物質をもって１０ｎｍの厚さで作製し、正孔輸送層１４０は、ＮＰＢ物質をもって１０ｎｍの厚さで作製した。正孔輸送層１４０の上部に形成される発光補助層１５０は、正孔輸送層物質であるＮＰＢをホストにして、緑色蛍光体であるＣｏｕｍａｒｉｎをドーパントにして１ｎｍの厚さで形成した。この際、緑色蛍光体のドーピング濃度を１ｗｔ％にした。
【００３１】
発光補助層１５０上に形成される発光層１６０は、青色発光層および赤色発光層の複合層で形成した。青色発光層は、ホスト物質としてＤＰＶＢＩを使用し、２０ｎｍの厚さで製造し、ドーパントは、ＤＳＡ−ａｍｉｎｅを使用した。この際、ドーパントは、５ｗｔ％でドープした。赤色発光層は、ホスト物質としてＡｌｑを使用して６ｎｍの厚さで製造し、ドーパントには、ＤＣＪＴＢを１ｗｔ％ドープした。発光層１６０の赤色発光層の上部に形成される電子輸送層１７０は、Ａｌｑを３０ｎｍの厚さで積層して製造した。そして、電子輸送層１７０上に形成される電子注入層１８０は、ＬｉＦを１ｎｍの厚さで形成した。
【００３２】
図４は、前述のような構造を有する白色有機電界発光素子１００を用いて、常温で第１の電極１２０と第２の電極１９０との間に１０ｍＡ／ｃｍ２の電流を印加した状態で現れる発光特性をスペクトロメーター（ミノルタＣＳ１０００）で測定した発光（ＥＬ）スペクトルグラフである。図４のグラフから分かるように、青色発光は、波長が４６４ｎｍの時、発光強度が０.０１９Ｗ／ｓｒ／ｍ２程度であり、緑色発光は、波長が５２１ｎｍの時、発光強度が０．０２６Ｗ／ｓｒ／ｍ２程度であり、赤色発光は、波長が６０６ｎｍの時、発光強度が０．０２２Ｗ／ｓｒ／ｍ２程度である。この際、色座標は、（０.３４、０.３９）である。結果的に、本発明に係る白色有機電界発光素子１００は、青色発光及び赤色発光と共に、緑色蛍光体による緑色発光が現れる三波長の白色スペクトルを得ることができる。
【００３３】
表１は、図４に用いられた三波長の白色有機電界発光素子の特性を示す表である。
【００３４】
【表１】
2007157691.tif 000003
【００３５】
表１から明らかなように、両電極間に印加される電流によって輝度が増加し、輝度増加による発光効率を比較すれば、輝度が１３０ｃｄ／ｍ２の時、発光効率は、１１ｃｄ／Ａであり、１，５００ｃｄ／ｍ２の時、発光効率は、１２.３ｃｄ／Ａであり、７７，０００ｃｄ／ ｍ２の時、発光効率は、６．６ｃｄ／Ａである。すなわち、本発明に係る白色有機電界発光素子は、三波長の白色発光ながらも、１，５００ｃｄ／ ｍ２で最も高い発光効率（１２．３ｃｄ／Ａ）を示している。
【００３６】
図４及び表１の実験結果によれば、緑色または赤色を発光できる蛍光体を発光補助層として白色有機電界発光素子に挿入することによって、赤色、緑色、青色を発光する高効率の白色有機電界発光素子を具現することができる。結果的に、このような白色有機電界発光素子を応用すれば、白色光のバックライト板及びカラーフィルターを含む液晶ディスプレイ、照明板などを容易に具現することができる。
【００３７】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００３８】
【図１】本発明の一実施形態に係る白色有機電界発光素子の概略的断面図である。
【図２】本発明の他の実施形態に係る白色有機電界発光素子の概略的断面図である。
【図３】本発明のさらに他の実施形態に係る白色有機電界発光素子の概略的断面図である。
【図４】本発明によって製造された白色有機電界発光素子の発光スペクトルである。
【符号の説明】
【００３９】
１００、２００、３００  白色有機電界発光素子
１１０  基板
１２０  第１の電極
１３０  正孔注入層
１４０  正孔輸送層
１５０  発光補助層
１６０、１６０ａ、１６０ｂ  発光層
１７０  電子輸送層
１８０  電子注入層
１９０  第２の電極
【図１】
2007157691.tif 000004
【図２】
2007157691.tif 000005
【図３】
2007157691.tif 000006
【図４】
2007157691.tif 000007